(57)【要約】  本発明に従って、特定の比較的高い分子量並びに必要なゴムレベル及び粒子を有する、改良されたゴム改質モノビニリデン芳香族ポリマーが提供される。これらの改良された樹脂は、延伸ブロー成形方法に於いて使用するのに特に適合している。これらは、容器ネック強度及び靱性、壁強度及び剛性並びに包装効率の改良された組合せをもたらす。本発明は延伸ブロー成形容器のメーカーに改良された包装コスト及び効率のための選択を与える。【特許請求の範囲】
【請求項１】
延伸ブロー成形物品の形態にあるゴム改質モノビニリデン芳香族ポリマー組成物であって、
（Ａ）約１９０，０００〜約３５０，０００ｇ／モルの重量平均分子量（Ｍｗ）を有するモノビニリデン芳香族ポリマー、
（Ｂ）成分（Ａ）、（Ｂ）及び（Ｃ）の重量基準で約３．５〜約１０重量％の、グラフト化され、架橋されたゴムポリマー、
（Ｃ）成分（Ａ）、（Ｂ）及び（Ｃ）の重量基準で約５重量％以下の、任意的な可塑剤並びに
（Ｄ）任意的な非ポリマー性添加物及び安定剤
を含んでなる組成物。
【請求項２】
前記可塑剤が、１種又はそれ以上の鉱油、１種又はそれ以上の非鉱油及び１種又はそれ以上の鉱油と１種又はそれ以上の非鉱油とのブレンドの群から選択される請求項１に記載の組成物。
【請求項３】
前記モノビニリデン芳香族ポリマーのＭｗが少なくとも約２１５，０００ｇ／モルから約２６０，０００ｇ／モル又はそれ以下までである請求項１に記載の組成物。
【請求項４】
前記モノビニリデン芳香族ポリマーが少なくとも１種のゴムポリマーの存在下で塊状、バルク又は溶液重合されたポリスチレンである請求項１に記載の組成物。
【請求項５】
前記ゴムポリマーが、１，３−ブタジエンホモポリマーゴム、１，３−ブタジエンと１種又はそれ以上の共重合性モノマーとのコポリマーゴム及びこれらの２種又はそれ以上の混合物からなる群から選択される請求項１に記載の組成物。
【請求項６】
（Ａ）約２２０，０００〜約２６０，０００ｇ／モルの重量平均分子量（Ｍｗ）を有するモノビニリデン芳香族ポリマー、
（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約３〜約４重量％の可塑剤並びに
（Ｄ）任意的な非ポリマー性添加剤及び安定剤
から本質的になる請求項１に記載の組成物。
【請求項７】
前記延伸ブロー成形物品が、射出成形されたプレフォームから延伸ブロー成形された容器である請求項１に記載のゴム改質モノビニリデン芳香族ポリマー組成物。
【請求項８】
前記延伸ブロー成形物品が圧縮成形されたプレフォームから延伸ブロー成形された容器である請求項１に記載のゴム改質モノビニリデン芳香族ポリマー組成物。
【請求項９】
前記延伸ブロー成形物品が熱成形物品である請求項１に記載のゴム改質モノビニリデン芳香族ポリマー組成物。
【請求項１０】
（Ａ）約２１５，０００〜約３５０，０００ｇ／モルの重量平均分子量（Ｍｗ）を有するモノビニリデン芳香族コポリマー、
（Ｂ）成分（Ａ）、（Ｂ）及び（Ｃ）の重量基準で約３．５〜約４０重量％の、約１．５〜約１０ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約５重量％以下の、任意的な可塑剤並びに
（Ｄ）任意的な非ポリマー性添加物及び安定剤
からなる、ゴム改質モノビニリデン芳香族ポリマー組成物。
【請求項１１】
前記組成物が約２５〜約７０％の破断点伸び値を有する請求項１０に記載のゴム改質モノビニリデン芳香族ポリマー組成物。
【請求項１２】
前記モノビニリデン芳香族ポリマーが約２２０，０００〜約３５０，０００ｇ／モルの重量平均分子量（Ｍｗ）を有する請求項１０に記載のゴム改質モノビニリデン芳香族ポリマー組成物。
【請求項１３】
成分（Ａ）、（Ｂ）及び（Ｃ）の重量基準で約１．５〜約５重量％の可塑剤を含む請求項１０に記載のゴム改質モノビニリデン芳香族ポリマー組成物。
【請求項１４】
約３．５〜約１０重量％のゴムポリマーを含む請求項１０に記載のゴム改質モノビニリデン芳香族ポリマー組成物。
【請求項１５】
前記モノビニリデン芳香族ポリマーのＭｗが約２４０，０００〜約３００，０００ｇ／モルである請求項１２に記載の組成物。
【請求項１６】
前記モノビニリデン芳香族ポリマーが少なくとも１種のゴムポリマーの存在下で塊状、バルク又は溶液重合されたポリスチレンである請求項１０に記載の組成物。
【請求項１７】
前記ゴムポリマーが、１，３−ブタジエンホモポリマーゴム、１，３−ブタジエンと１種又はそれ以上の共重合性モノマーとのコポリマーゴム及びこれらの２種又はそれ以上の混合物からなる群から選択される請求項１０に記載の組成物。
【請求項１８】
（Ａ）約２４０，０００〜約２６０，０００ｇ／モルの重量平均分子量（Ｍｗ）を有するポリスチレン、
（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約３〜約４重量％の可塑剤並びに
（Ｄ）任意的な非ポリマー性添加剤及び安定剤
を含んでなる請求項１０に記載の組成物。
【請求項１９】
Ａ．請求項１０に記載のモノビニリデン芳香族ポリマー樹脂からプレフォームを成形する工程、
Ｂ．前記プレフォームを加熱する工程、
Ｃ．前記プレフォームを延伸ブロー成形装置内で延伸する工程、
Ｄ．前記プレフォームを、延伸ブロー成形物品形状にブロー成形する工程及び
Ｅ．前記延伸ブロー成形物品を冷却し、延伸ブロー成形装置から取り出す工程
を含んでなる延伸ブロー成形物品の製造方法。
【請求項２０】
前記プレフォームが射出成形される請求項１９に記載の延伸ブロー成形物品の製造方法。
【請求項２１】
前記プレフォームが圧縮成形される請求項１９に記載の延伸ブロー成形物品の製造方法。
【発明の詳細な説明】
【技術分野】
【０００１】
本出願は、２００７年１０月２３日出願の米国仮特許出願第６０／９９９，９９５号の利益を主張する。
【０００２】
本発明は、延伸ブロー成形方法に於いて使用するのに特に適している、改良されたゴム改質モノビニリデン芳香族ポリマーに関する。本発明は、別の態様に於いて、また、延伸ブロー成形方法に於いて使用するための改良されたプレフォームの形態にある及び改良された延伸ブロー成形物品の形態にある、このような樹脂に関する。本件に於いて、これらの樹脂は、包装効率、改良された表面外観及び物理的特性の組合せを提供する。
【背景技術】
【０００３】
延伸ブロー成形（Stretch blow molding）（ＳＢＭ）機は、成形されたプレフォーム及び薄いシートから、飲料、乳製品、医薬品及びその他の製品用の包装材料及び容器を迅速に成形するように設計されている。例えば、特許文献１、特許文献２、特許文献３、特許文献４、特許文献５、特許文献６、特許文献７、特許文献８、特許文献９、特許文献１０、特許文献１１、特許文献１２及び特許文献１３を参照されたい。
【０００４】
特許文献１４には、押出ブロー成形及び射出延伸ブロー成形を含む、高度のポリマー配向を与える熱成形及びその他の成形方法のために、或る種のゴム改質モノビニリデン芳香族ポリマーの使用が教示されている。
【０００５】
共通に譲渡された出願係属中の特許文献１５には、少量のオレフィンポリマー成分を含有するゴム改質モノビニリデン芳香族ポリマーの或る種のブレンドが、制御された光沢表面が望まれる延伸ブロー成形方法に於いて使用するために非常に適していることが開示されている。
【０００６】
特許文献１６には、ポリスチレン樹脂を使用する延伸ブロー成形方法が教示されている。
【先行技術文献】
【特許文献】
【０００７】
【特許文献１】米国特許第３，７７５，５２４号明細書
【特許文献２】米国特許第４，１４５，３９２号明細書
【特許文献３】米国特許第４，６６８，７２９号明細書
【特許文献４】欧州特許第８７０，５９３号明細書
【特許文献５】欧州特許第１，２６５，７３６号明細書
【特許文献６】欧州特許出願公開第１，６７９，１７８Ａ号明細書
【特許文献７】特開平０９−１９４５４３号公報
【特許文献８】国際出願公開第ＷＯ９６／０８３５６Ａ号明細書
【特許文献９】国際出願公開第ＷＯ２００５／０７４４２８Ａ号明細書
【特許文献１０】国際出願公開第ＷＯ２００５／０７７６４２Ａ号明細書
【特許文献１１】国際出願公開第ＷＯ２００６／０４０，６２７Ａ号明細書
【特許文献１２】国際出願公開第ＷＯ２００６／０４０，６３１Ａ号明細書
【特許文献１３】国際出願公開第ＷＯ２００７／０６０，５２９Ａ号明細書
【特許文献１４】米国特許第７，２０８，５４７号明細書
【特許文献１５】国際出願第ＰＣＴ／ＵＳ２００８／０６１５６２号明細書（２００８年４月２５日出願）
【特許文献１６】公開ＰＣＴ出願第ＷＯ２００７／１２４８９４号明細書
【発明の概要】
【発明が解決しようとする課題】
【０００８】
容器容量を最大にしながら、容器コスト及び／又は必要な材料を最小にする見地からより大きい包装効率を得ることが、延伸ブロー成形プラスチック容器のメーカー及びユーザーによって常に望まれている。例えば、包装効率の一面は、（水の）ミリリットルでの容器容量の、グラムでの未充填容器の重量に対する比として測定することができる。また、最も短いサイクル時間内に成形容器を得ることも望ましい。従って、容器壁強度、ネック／リム部分靱性及び延伸ブロー成形方法に於ける二軸配向条件下での加工性の改良された組合せを有する延伸ブロー成形物品を与える、改良された樹脂を提供することが一般的に望ましいであろう。
【課題を解決するための手段】
【０００９】
一つの態様に於いて、本発明は、延伸ブロー成形物品の形態にあるゴム改質モノビニリデン芳香族ポリマー組成物であって、（Ａ）約１９０，０００〜約３５０，０００ｇ／モルの重量平均分子量（Ｍｗ）を有するモノビニリデン芳香族ポリマー、（Ｂ）成分（Ａ）、（Ｂ）及び（Ｃ）の重量基準で約３．５〜約１０重量％の、グラフト化され、架橋されたゴムポリマー、（Ｃ）成分（Ａ）、（Ｂ）及び（Ｃ）の重量基準で約５重量％以下の、任意的な可塑剤並びに（Ｄ）任意的な非ポリマー性添加剤及び安定剤を含んでなる組成物である。本発明のこの態様の他の代替物に於いて、可塑剤は、１種若しくはそれ以上の鉱油（ミネラルオイル）、１種若しくはそれ以上の非鉱油及び１種若しくはそれ以上の鉱油と１種若しくはそれ以上の非鉱油とのブレンドの群から選択され、モノビニリデン芳香族ポリマーのＭｗは、少なくとも約２１５，０００ｇ／モルから約２６０，０００ｇ／モル以下までであり、モノビニリデン芳香族ポリマーが、少なくとも１種のゴムポリマーの存在下で塊状（mass）、バルク若しくは溶液重合されたポリスチレンであり、そして／又はゴムポリマーは、１，３−ブタジエンホモポリマーゴム、１，３−ブタジエンと１種若しくはそれ以上の共重合性モノマーとのコポリマーゴム及びこれらの２種若しくはそれ以上の混合物からなる群から選択される。
【００１０】
更なる代替態様に於いて、延伸ブロー成形物品の形態にある本発明の組成物は、（Ａ）約２２０，０００〜約２６０，０００ｇ／モルの重量平均分子量（Ｍｗ）を有するモノビニリデン芳香族ポリマー、（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、（Ｃ）成分（Ａ）、（Ｂ）及び（Ｃ）の重量基準で約３〜約４重量％の可塑剤並びに（Ｄ）任意的な非ポリマー性添加剤及び安定剤から本質的になる。本発明のこの面の代替態様に於いて、延伸ブロー成形物品は、熱成形物品又は射出成形されたプレフォームから延伸ブロー成形された容器であってよく、一つの態様は、この容器が、圧縮成形されたプレフォームから延伸ブロー成形される場合である。
【００１１】
別の態様に於いて、本発明は、（Ａ）約２１５，０００〜約３５０，０００ｇ／モルの重量平均分子量（Ｍｗ）を有するモノビニリデン芳香族コポリマー、（Ｂ）成分（Ａ）、（Ｂ）及び（Ｃ）の重量基準で約３．５〜約４０重量％の、約１．５〜約１０ミクロンの体積平均ゴム粒子サイズを有するグラフト化され、架橋された粒子の形態にあるゴムポリマー、（Ｃ）成分（Ａ）、（Ｂ）及び（Ｃ）の重量基準で約５重量％以下の、任意的な可塑剤並びに（Ｄ）任意的な非ポリマー性添加剤及び安定剤を含んでなる、ゴム改質モノビニリデン芳香族ポリマー組成物である。この態様の可能性のある代替変形には、この組成物が、約２５〜約７０％の破断点伸び値を有し、モノビニリデン芳香族ポリマーが、約２２０，０００〜約３５０，０００ｇ／モルの重量平均分子量（Ｍｗ）を有し、モノビニリデン芳香族ポリマー組成物が、約１．５〜約５重量％の可塑剤を含んでなり、ポリマー組成物が、約３．５〜約１０重量％のゴムポリマーを含んでなり、モノビニリデン芳香族ポリマーのＭｗが約２４０，０００〜約３００，０００ｇ／モルであり、モノビニリデン芳香族ポリマーが少なくとも１種のゴムポリマーの存在下で塊状、バルク若しくは溶液重合されたポリスチレンであり、そして／又はゴムポリマーが、１，３−ブタジエンホモポリマーゴム、１，３−ブタジエンと１種若しくはそれ以上の共重合性モノマーとのコポリマーゴム及びこれらの２種若しくはそれ以上の混合物からなる群から選択される場合が含まれる。
【００１２】
好ましい態様に於いて、本発明に従った組成物は、（Ａ）約２４０，０００〜約２６０，０００ｇ／モルの重量平均分子量（Ｍｗ）を有するポリスチレン、（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、（Ｃ）成分（Ａ）、（Ｂ）及び（Ｃ）の重量基準で約３〜約４重量％の可塑剤並びに（Ｄ）任意的な非ポリマー性添加剤及び安定剤を含んでなる。
【００１３】
更なる代替態様に於いて、本発明は、Ａ．前記の態様に従ったモノビニリデン芳香族ポリマー樹脂からプレフォームを成形する工程、Ｂ．このプレフォームを加熱する工程、Ｃ．このプレフォームを延伸ブロー成形装置内で延伸する工程、Ｄ．このプレフォームを、延伸ブロー成形物品形状にブロー成形する工程及びＥ．この延伸ブロー成形物品を冷却し、延伸ブロー成形装置から取り出す工程（プレフォームは、任意的に、射出又は圧縮成形される）を含んでなる延伸ブロー成形物品の製造方法であってよい。
【００１４】
前記のように、包装効率を改良することができる樹脂は、容器壁強度、ネック／リム部分靱性及び延伸ブロー成形方法に於ける二軸配向条件下での加工性の改良された組合せをもたらすことが必要である。延伸ブロー成形容器に於けるこの特徴の組合せは、一般的に、十分な容器壁強度を与えるために、より高い分子量の樹脂を使用し、最大二軸ポリマー配向を与えながら、容器壁厚さを減少させることによって試みられている。容器壁強度に関して、容器壁強度及び剛性は、充填した容器を、包装し、貯蔵し及び／又は輸送するときに生じる上面荷重を十分に支持する必要があることが、この分野の専門家によって十分に認識されている。
【００１５】
しかしながら、残念ながら、壁領域に於いて高分子量樹脂材料及び／又は二軸配向を使用することによって、十分な壁強度及び剛性がもたらされるが、このことは一般的に、容器直径が細くなっているショルダー部分、特に、成形工程から配向が殆ど又は全く存在しないという事実のために、容器直径が最も細い容器のネック又はリム部分に於いて、如何なる追加の強度又は十分な靱性ももたらさない。容器のショルダー、ネック又はリム部分に於いて十分な靱性がないと、これらの領域は脆すぎて、クロージャー、例えばねじ込み式上蓋又は接着剤でシールした蓋の機械的適用のために必要な力によって、亀裂が入るか又は破壊するであろう。追加した耐衝撃性改良成分によって、より小さい配向の容器部分に於ける樹脂靱性を改良できるが、これらの材料は、容器壁剛性及び樹脂加工性に対して有害である傾向がある。
【発明の効果】
【００１６】
本発明に従った改良された樹脂が、延伸ブロー成形容器に於いて、前記特性の組合せを提供できることが見出された。以下更に説明するように、これらの樹脂は、最高の可能な樹脂Ｍｗを、延伸ブロー成形方法の間の高度の配向を可能にし（壁強度及び／又は剛性、軽量を提供する）、容器の無−及び低−配向領域内の脆性を回避するために、十分な伸び、延性及び靱性を提供する最適化されたゴム成分と組合せる。
【００１７】
本発明に従った樹脂、方法及び成形物品を、先行技術のものに対して比較する際に、特に、延伸ブロー成形容器の領域に於いて、これらは、特に重量減少、改良された望ましい壁厚さ分布、増加した寸法安定性及び非配向部分に於ける十分な靱性を与えることの分野において、改良された特性の組合せを提供し、これらは全てより高い包装効率比に転換される。
【００１８】
本発明に従って、所定のパラメーターのセット内で、先行技術の樹脂及び容器に対して比較したとき、少なくとも、１個又はそれ以上の他の特性を維持しながら、１個又はそれ以上の望ましい特性に於ける改良が存在した。本発明は、所定のサイズの容器を作るために、より少ない重量の樹脂を必要とし、原材料コスト及び減少した容器輸送重量の項目で自明の利点をもたらすことを意味する、改良された包装効率についての選択肢を、多種類の容器のメーカーにもたらす。
【発明を実施するための形態】
【００１９】
本発明に於いて使用するのに適しているモノビニリデン芳香族ポリマー（ホモポリマー及びコポリマーの両方を含む）は、公知であり、市販されている。当業者に公知であるように、これらは、モノビニリデン芳香族モノマーを重合させることによって製造される。本発明の実施に於いて使用されるポリマー及びコポリマーを製造するのに適しているモノビニリデン芳香族モノマーは、好ましくは、下記式：
【００２０】
【化１】
2011501778.tif 000002
【００２１】
（式中、Ｒ’は水素又はメチルであり、Ａｒはアルキル、ハロ又はハロアルキル置換基を有する又は有しない、１〜３個の芳香族環を有する芳香族環構造であり、ここで、アルキル基は炭素数１〜６であり、ハロアルキルはハロ置換されたアルキル基を指す）
のものである。好ましくは、Ａｒはフェニル又はアルキルフェニル（ここで、フェニル環のアルキル基は炭素数１〜１０、好ましくは１〜８、更に好ましくは１〜４である）であり、フェニルが最も好ましい。使用することができる典型的なモノビニリデン芳香族モノマーにはスチレン、α−メチルスチレン、ビニルトルエンの全ての異性体、特にパラ−ビニルトルエン、エチルスチレン、プロピルスチレン、ビニルビフェニル、ビニルナフタレン及びビニルアントラセンの全ての異性体並びにこれらの混合物が含まれ、スチレンが最も好ましい。
【００２２】
モノビニリデン芳香族モノマーは少量の他の共重合性モノマーの範囲の１種又はそれ以上と共に共重合させることができる。好ましいコモノマーには、ニトリルモノマー、例えばアクリロニトリル、メタクリロニトリル及びフマロニトリル；（メタ）アクリレートモノマー、例えばメタクリル酸メチル又はアクリル酸ｎ−ブチル；無水マレイン酸並びに／又はＮ−アリールマレイミド、例えばＮ−フェニルマレイミド並びに共役及び非共役ジエンが含まれる。代表的なコポリマーには、スチレン−アクリロニトリル（ＳＡＮ）コポリマーが含まれる。使用する場合、重合されたコモノマーは、典型的には、少量で、例えば少なくとも測定可能な量、一般的に、ゴムを含有しないモノビニリデン芳香族コポリマーの重量基準で少なくとも約０．１重量％、コポリマーの重量基準で好ましくは少なくとも約１重量％、好ましくは少なくとも約２重量％、更に好ましくは少なくとも約５重量％のコモノマーから誘導された単位で、モノビニリデン芳香族ポリマー中に存在するであろう。コモノマーが少量で含有される場合、モノビニリデン芳香族ポリマー中の重合されたコモノマーレベルは、コポリマーの重量基準で、典型的に約４０重量％よりも少ない、好ましくは約２０重量％よりも少ない、更に好ましくは約１５重量％よりも少ない、更に好ましくは約１０重量％よりも少ない、更に好ましくは約５重量％よりも少ない、最も好ましくは約３重量％よりも少ない。
【００２３】
モノビニリデン芳香族ポリマー（ホモポリマー又はコポリマー）の適切な、比較的高い重量平均分子量（Ｍｗ）の選択は本発明の実施に於いて重要である。延伸ブロー成形物品の形で二軸配向を保持する機械的強度及び溶融強度を与えることの理由のために、樹脂Ｍｗは少なくとも約１９０，０００ｇ／モル、好ましくは少なくとも約２００，０００ｇ／モル、更に好ましくは少なくとも約２０５，０００ｇ／モル、更に好ましくは少なくとも約２１０，０００ｇ／モル、更に好ましくは少なくとも約２１５，０００ｇ／モル、更に好ましくは少なくとも約２２０，０００ｇ／モル、最も好ましくは少なくとも約２３０，０００ｇ／モルであることを必要とする。最高の可能な分子量は樹脂の性能を向上させるが、製造方法の加工性及び装置制限の理由のために、Ｍｗは、一般的には、約３５０，０００ｇ／モル又はそれ以下、好ましくは約３３０，０００ｇ／モル又はそれ以下、好ましくは約３００，０００ｇ／モル又はそれ以下、更に好ましくは約２６０，０００ｇ／モル又はそれ以下、更に好ましくは約２５０，０００ｇ／モル又はそれ以下である。モノビニリデン芳香族モノマーのコポリマーの使用により、Ｍｗ及び分子量分布は一般的に同じ範囲内に入るが、コポリマーで使用するために、公知のように幾つかの特別の選択を有することができる。本明細書中に使用されるとき、Ｍｗ、Ｍｎ及び分子量分布は、典型的には、較正のためにポリスチレン標準物質を使用してゲル浸透クロマトグラフィーにより決定される。
【００２４】
Ｍｗ値と共に、Ｍｎ（数平均分子量）及び多分散度又は分子量分布としても知られているＭｗ／Ｍｎの比は、重要な一面である。典型的には、Ｍｗ／Ｍｎ比は、少なくとも約２．３、好ましくは少なくとも約２．４、更に好ましくは少なくとも約２．５である。分子量分布比は、典型的には、約３．０又はそれ以下、好ましくは約２．８又はそれ以下、更に好ましくは約２．７又はそれ以下、最も好ましくは約２．６又はそれ以下である。前記のように、Ｍｗ及びＭｎは、典型的には、較正のためにポリスチレン標準物質を使用してゲル浸透クロマトグラフィーにより決定される。
【００２５】
所望の組成物並びに本発明に従って提供される樹脂中のＭｗ、Ｍｎ及び分子量分布についての目標の知識を持って、当業者は、モノマーから又は２種若しくはそれ以上の成分樹脂の量から、これらの樹脂を得るために、公知の重合又はブレンド技術を利用することができる。
【００２６】
非配向容器ネック領域内の脆性を回避するために必要な伸び、延性及び改良された靱性をもたらすために、樹脂が、樹脂Ｍｗ、Ｍｎ、ゴム含有量及び可塑剤の組合せを有するために、本発明の実施に於いて使用されるモノビニリデン芳香族ポリマー及びコポリマーは、耐衝撃性モノビニリデン芳香族ポリマー又はコポリマーを形成するために、１種若しくはそれ以上のゴムを含有するか又はこれらのゴムとブレンドするか若しくはこれらのゴムと共にグラフト重合させることが必要である。例えば、ゴム成分を得るために、（ａ）ＧＰＰＳ若しくはＳＡＮをゴムとブレンドすることができ、又は（ｂ）対応するモノマー、即ちスチレン若しくはスチレン及びアクリロニトリルを、ゴムとグラフト重合させて、ゴム改質樹脂、例えばＨＩＰＳ若しくはＡＢＳを製造する。このゴムは、典型的には、ＡＳＴＭ  Ｄ−７５６−５２Ｔによって決定したとき、約０℃以下、好ましくは約−２０℃以下のガラス転移温度（Ｔｇ）を有する不飽和ゴムポリマーである。Ｔｇは、ポリマー材料が、例えば機械的強度を含むその物理的特性に於ける急激な変化を示す温度又は温度範囲である。Ｔｇは示差走査熱量法（ＤＳＣ）によって決定することができる。
【００２７】
本発明に於いて使用するのに適しているゴムは、約５〜約３００センチポアズ（ｃｐｓ、２０℃でスチレン５重量％）の範囲内の溶液粘度及び約５〜約１００のムーニー粘度（ＭＬ＋１、１００Ｃ）を有するものである。適切なゴムには、これらに限定するものではないが、ジエンゴム、ジエンブロックゴム、ブチルゴム、エチレンプロピレンゴム、エチレン−プロピレン−ジエンモノマー（ＥＰＤＭ）ゴム、エチレンコポリマーゴム、アクリレートゴム、ポリイソプレンゴム、ハロゲン含有ゴム、シリコーンゴム及びこれらのゴムの２種又はそれ以上の混合物が含まれる。ゴム形成モノマーと他の共重合性モノマーとの共重合体も適している。適切なジエンゴムには、これらに限定するものではないが、共役１，３−ジエン、例えばブタジエン、イソプレン、ピペリレン、クロロプレン又はこれらのジエンの２種若しくはそれ以上の混合物のポリマーが含まれる。適切なゴムには、また、共役１，３−ジエンのホモポリマー及び共役１，３−ジエンと１種又はそれ以上の共重合性モノエチレン性不飽和モノマーとの共重合体又はコポリマー、例えばブタジエン又はイソプレンのホモポリマー又はコポリマーが含まれ、１，３−ブタジエンホモ−又はコポリマーが特に好ましい。このようなゴムには、また、これらの１，３−ジエンゴムの何れかの混合物が含まれる。他のゴムには、１，３−ブタジエンのホモポリマーが含まれ、１，３−ブタジエンと１種又はそれ以上の共重合性モノマー、例えば前記のようなモノビニリデン芳香族モノマー（スチレンが好ましい）とのコポリマーが含まれる。１，３−ブタジエンの好ましいコポリマーは、少なくとも約３０重量％、更に好ましくは少なくとも約５０重量％、なお更に好ましくは少なくとも約７０重量％、なお更に好ましくは少なくとも約９０重量％の１，３−ブタジエンと、好ましくは約７０重量％以下、更に好ましくは約５０重量％以下、なお更に好ましくは約３０重量％以下、なお更に好ましくは約１０重量％以下のモノビニリデン芳香族モノマーとの（全て、１，３−ブタジエンコポリマーの重量基準の重量）、ランダム、ブロック又はテーパード（tapered）ブロックゴムである。
【００２８】
当業者に公知のように、１，３−ジエンゴムは、更に、所望のゴム粒子形態を与えるように最適化された分子量分布を有していてよい。とりわけ、双峰（bimodal）分子分布のためにより高分子量ゴム又は高分子量成分を提供するために、公知のカップリング剤を使用することができる。
【００２９】
一般的に、本発明のゴム改質ポリマー中のゴムは、ネック及びリム領域に於いて十分な靱性を与えるために、典型的には、全ゴム改質モノビニリデン芳香族ポリマー基準で少なくとも３．５重量％よりも多い、ゴム改質ポリマーの重量基準で、好ましくは少なくとも約３．７重量％、更に好ましくは少なくとも約４重量％の量で存在する。
【００３０】
モノビニリデン芳香族コポリマーの場合を除いて、本発明のゴム改質ポリマー中のゴムは、十分な壁強度及び剛性を与えるために、典型的には、ゴム改質ポリマーの重量基準で約１０重量％又はそれ以下、ゴム改質ポリマーの重量基準で、好ましくは約９重量％又はそれ以下、更に好ましくは約８重量％又はそれ以下、最も好ましくは約７重量％又はそれ以下の量で存在する。本明細書中に使用するとき、最終ゴム改質モノビニリデン芳香族ポリマー組成物のゴム含有量は、コポリマーゴム成分からジエン含有量のみをカウントし、コポリマーゴムの一部である任意の共重合されたモノビニリデン又は他の非ジエンモノマーを含めないことによって、コポリマーゴム成分について測定される。
【００３１】
モノビニリデン芳香族ポリマーの場合に、ゴムは、より高いレベルで添加することができ、典型的には、ゴム改質ポリマーの重量基準で約４０重量％又はそれ以下、ゴム改質ポリマーの重量基準で、好ましくは約３０重量％又はそれ以下、更に好ましくは約２５重量％又はそれ以下、更に好ましくは約２０重量％又はそれ以下の量で存在する。
【００３２】
本発明に従ったゴム改質モノビニリデン芳香族樹脂は、広範囲の、ゴム粒子の群についての形態、平均粒子サイズ及び粒子サイズ分布（これらの全ては当業者に知られている）を利用することができる。ゴム改質モノビニリデン芳香族ポリマーマトリックス中に分散されたゴム粒子は、コア／シェル若しくはカプセル粒子形態として参照される単一吸蔵形態又は当該技術分野で公知であり、気泡状、絡み合い、多重吸蔵、ラビリンス、コイル、オニオンスキン又は同心円として記載することができる構造を有する一層複雑なゴム粒子形態を含む、公知のゴム粒子形態の１種又はそれ以上を有することができる。
【００３３】
本発明に従った組成物中のゴム粒子は、十分な樹脂伸び及び靱性を与えるために、典型的には、少なくとも約１．５ミクロン（「μ」、マイクロメートル又はμｍ）、好ましくは少なくとも約１．６ミクロン、更に好ましくは少なくとも約１．７ミクロン、更に好ましくは１．８ミクロンよりも大きい、更に好ましくは少なくとも約１．９ミクロン、最も好ましくは少なくとも約２ミクロンで、典型的には約１０ミクロン又はそれ以下、好ましくは約７ミクロン又はそれ以下、更に好ましくは約５ミクロン又はそれ以下、更に好ましくは約４ミクロン又はそれ以下、最も好ましくは約３．５ミクロン又はそれ以下の体積平均直径を有するであろう。本明細書中に使用するとき、体積平均ゴム粒子サイズ又は直径は、ゴム粒子内のモノビニリデン芳香族ポリマーの全ての吸蔵物を含む、ゴム粒子の直径を指す。これらの範囲内の粒子サイズは、電気泳動測定技術、例えば、Ｍｕｌｔｉｓｉｚｅｒ（登録商標）ブランドの粒子カウンターを含む、Beckman Coulter,Inc.によって提供される装置を使用して、典型的に最も良く測定される。より大きい平均ゴム粒子サイズのために及び形態解析のために必要な場合、透過型電子顕微鏡画像解析を使用することができる。当業者は、ゴム粒子の異なったサイズ群が、最適化された精度のために、ゴム粒子測定技術の幾らかの選定又は修正を必要とすることを認識している。
【００３４】
本発明に従った樹脂のゴム含有量に関連して、これらの樹脂についての測定された伸び値が、延伸ブロー成形応用に於けるそれらの性能に於いて重要であることも見出された。当業者に公知のように、破断点伸び（「伸び」又は「Ｅ」値）は、引張試験装置（例えばインストロン万能試験機）内で、標準引張試験方法ＩＳＯ５２７に従って５ｍｍ／分の歪み速度で、引張試験片上で測定される。４ミリメートル（ｍｍ）厚さの引張試験片を製造するために、４１４逆秒（ｓ-1）の剪断速度及び８２８の全剪断歪みでＩＳＯ２８９７−２標準条件（２１０℃の溶融温度、射出速度３５ｍｍ／分）下での射出成形によって、試験サンプルを注意深く製造することが、試験結果一致のために重要である。このサンプルは、如何なる気泡、ダスト汚染及び／又は如何なる他の傷若しくは欠陥も回避するために、試験の前に注意深く点検しなくてはならない。
【００３５】
延伸ブロー成形物品に於ける良好な性能のために、本発明に従った樹脂は、少なくとも約２５％、好ましくは少なくとも約３０％、更に好ましくは少なくとも約３５％の伸び値を示さなくてはならないことが見出された。他方、延伸ブロー成形物品に於ける壁剛性を維持するために、この樹脂は、約７５％又はそれ以下、好ましくは約６５％又はそれ以下、更に好ましくは約５５％又はそれ以下の伸び値を示さなくてはならないことが見出された。
【００３６】
好ましいモノビニリデン芳香族ポリマーには、約１．５〜約４ミクロンの範囲内の平均粒子直径を有する粒子の形態で、約４〜７重量％のポリブタジエンゴムを含有するＨＩＰＳ樹脂が含まれる。
【００３７】
適切なレベルの加工性を与え、成形プレフォーム中の如何なる流れ又はカットマークも回避し、低サイクル時間を維持するために、可塑剤の使用が必要であることが見出された。必要な場合に、この可塑剤は添加することができ又はモノビニリデン芳香族ポリマー成分の１種中にある程度まで既に含有されていてよい。モノビニリデン芳香族ポリマー成分のための代表的な可塑剤には、鉱油、非官能化非鉱油、単一成分炭化水素、例えばシクロヘキサン、不飽和若しくは飽和エチレンプロピレンコポリマー又は低分子量ポリオレフィンワックスが含まれる。これらの種類の組成物中に使用するための、種々の種類の鉱油可塑剤が市販されており、当業者に公知である。好ましい鉱油可塑剤には、低揮発性ホワイトミネラルオイル並びにPenrecoからＤｒａｋｅｏｌ（登録商標）及びSonnebornからＨｙｄｒｏｂｒｉｔｅ（登録商標）のような商品名で入手可能である「プラスチックオイル」が含まれるであろう。これらの鉱油は、一般的に、少なくとも１０センチストークス（ｃＳｔ）、好ましくは少なくとも２５ｃＳｔ、更に好ましくは少なくとも５０ｃＳｔで、２５０ｃＳｔよりも小さい、好ましくは１５０ｃＳｔよりも小さい、更に好ましくは１３０ｃＳｔよりも小さい、４０℃でＡＳＴＭ  Ｄ−４４５によって測定したときの動粘度を有するであろう。
【００３８】
前記のように、代表的な可塑剤には、また、落花生、綿実、オリーブ、菜種、高オレインヒマワリ、ヤシ及びトウモロコシから誘導されるもののような植物油を含む非官能化非鉱油が含まれてよい。これらの油には、また、典型的に、環境条件下で液体である動物油、例えば、或る種の魚油、マッコウ鯨油及び魚肝油が含まれてよく、ラード、牛脂及びバターが含まれてよい。これらの非官能化非鉱油は、単独で又は１種若しくはそれ以上の他の鉱油若しくは非鉱油と組合せて使用することができる。
【００３９】
本発明の組成物に於いて使用される可塑剤の量は、特に、選択される種類の有効性に依存して幾らか変化させることができるが、典型的には、組成物中に使用される量は、ポリマーの全重量基準で、少なくとも約１．５重量％、好ましくは少なくとも約２重量％、更に好ましくは少なくとも約２．４重量％、更に好ましくは少なくとも約２．６重量％であり、特に、プレフォームが圧縮成形されるＳＢＭ応用に於いて使用するために、最も好ましくは、ポリマーの全重量基準で少なくとも約３．０重量％の可塑剤である。本発明の組成物中に使用できる可塑剤ブレンドの最大量への唯一の制限は、コスト及び実施上の配慮によって設定されるものであるが、典型的には、これらの組成物中のブレンドの最大量は、ポリマーの全重量基準で、約５重量％又はそれ以下、好ましくは約４重量％又はそれ以下、更に好ましくは約３．５重量％又はそれ以下である。この可塑剤は、モノビニリデンポリマーの形成の前及び／又は後に添加することができる。また、これらの非官能化非鉱油は、等重量の鉱油よりも幾らか有効であり、僅かにより少ない量で使用することができる。
【００４０】
モノビニリデン芳香族ポリマー（群）及び可塑剤に加えて、本発明の樹脂組成物は、公知の着色剤（染料及び顔料を含む）、充填剤、離型剤、安定剤及びＩＲ吸収剤を含む、更なる添加剤成分を含有することができる。これらの他の成分は当該技術分野で公知であり、これらは、これらが公知のモノビニリデン芳香族ポリマー中に使用されるのと同じ方法及び量で使用される。
【００４１】
本発明に従った樹脂は、公知の塊状、バルク若しくは溶液グラフト重合方法の何れかに於いてゴム改質モノビニリデン芳香族ポリマーを直接重合させること又はゴム若しくはゴム含有モノビニリデン芳香族ポリマーを別に製造したニートのモノビニリデン芳香族ポリマー成分とブレンドすることを含む、当該技術分野で公知の種々の方法の何れかによって製造することができる。モノビニリデン芳香族ポリマーの組合せを使用する場合に、例えば種々の形式の特定化されたブレンド若しくは配合装置に於いて又は溶融混合工程を有する他の単位操作に於いて、例えば成形機の押出機スクリューに於いて、添加物又はブレンド成分をモノビニリデン芳香族ポリマーの中にブレンド又は配合するための方法も知られている。この二つの組合せを、先行するドライブレンドと共に又は一方若しくは両方の別個の供給物を溶融混合装置の中に計量することによって行うことができる。
【００４２】
本発明に従った樹脂は、ゴム粒子成分を与える成分の一つとして、ＳＴＹＲＯＮ（登録商標）Ａ−ＴＥＣＨ（登録商標）１２００の商品名で、ザ・ダウ・ケミカル社（The Dow Chemical Company）から市販されているＨＩＰＳ製品を使用して製造することができる。ＨＩＰＳ樹脂とＧＰＰＳとのブレンドを使用することは、高いモノビニリデン芳香族ポリマー分子量と最適化されたゴムレベル及びゴム粒子サイズとの所望の組合せを得ることを容易にするために有用であることが見出された。好ましい態様に於いて、所望のモノビニリデン芳香族ポリマー組成物は、成形機内でＨＩＰＳ及びＧＰＰＳ樹脂をブレンドすることによって得られる。
【００４３】
本発明の樹脂は、これらに限定するものではないが、容器、包装、消費者エレクトロニクス及び電気器具のコンポーネントを含む種々の物品の製造に於いて使用することができる。これらの樹脂は、公知のモノビニリデン芳香族ポリマーと同じ方法、例えば押出、射出及び圧縮成形、熱成形等で使用される。しかしながら、本発明に従った樹脂組成物は、延伸ブロー成形（「ＳＢＭ」）用途のための特に適合しており、一つの態様に於いて、本発明は、改良された延伸ブロー成形方法である。適切な公知の射出延伸ブロー成形方法（射出成形されたプレフォームを使用する）の例は、特許文献８、特許文献４、特開平０７−２３７２６１号公報及び特許文献９に示されている。適切な延伸ブロー成形方法に於ける圧縮成形プレフォームの使用は、特許文献１０、特許文献１２及び特許文献１１に示されている。
【００４４】
本発明に従ったモノビニリデン芳香族モノマー樹脂は、適切なモノビニリデン芳香族ポリマー加工温度及び条件の使用のために調節されるとき、一般的にそれらの標準的な運転条件に従ってこれらの方法に於いて使用される。これらの方法に於いて、プレフォームは圧縮成形又は射出成形によって製造され、一段又は２段延伸ブロー成形方法に於いて使用される。
【００４５】
本発明に従った改良されたＳＢＭ方法は、射出又は圧縮成形されたプレフォームの形で前記のような樹脂を使用して、改良された延伸ブロー成形物品を提供する。延伸ブロー成形方法に於いて本発明に従った樹脂組成物を使用するための好ましいプレフォーム射出成形条件は、約１，０００〜約２８，０００ポンド／平方インチゲージ（ｐｓｉｇ）、好ましくは約２２，０００ｐｓｉｇの射出圧力及び約１７０〜約２８０℃の範囲内、好ましくは約２４０℃の温度である。本発明に従った比較的高い分子量の樹脂の使用は、適切な射出成形条件、例えばホットランナー金型及び／又はリサイズドゲート（re-sized gate）に於けるより高い温度の加熱を要求するであろう。
【００４６】
延伸ブロー成形方法に於いて本発明に従った樹脂組成物を使用するための好ましいプレフォーム圧縮成形条件は、約１，０００〜約１０，０００ニュートン（Ｎ）、好ましくは約５０００Ｎの圧縮力及び約１３０〜約１９０℃の範囲内、好ましくは約１７０℃の温度である。
【００４７】
次いで、ＳＢＭ方法は、公知のＳＢＭ装置で、一般的に、本発明に従ったモノビニリデン芳香族ポリマー樹脂のためにある程度調整されるような公知の方法条件に従って実施することができる。
【００４８】
２段階又は再加熱延伸ブロー成形方法に於いて、別個の分離した第一段階に於いてプレフォームが製造され、成形方法から取り出され、次いで冷却され、任意に貯蔵され、次いで次の延伸ブロー成形方法に送られる。次いで、延伸ブロー成形のために、プレフォームは、分離した延伸ブロー成形機内で再加熱され、延伸され、ブロー成形される。プレフォーム（再）加熱区画に於いて、赤外、対流及び／又はマイクロ波加熱を含む種々の加熱方法を使用することができる。
【００４９】
プレフォーム（射出成形又は圧縮成形されたもの）及びＳＢＭ段階は、２段階方法で異なった場所で実施することができ、しばしば、プレフォーム成形業者は、プレフォームを、容器内容物（例えば、乳製品）が製造され、プレフォームが、ボトル又は容器にブロー成形され、充填される場所に、販売又は配送する。
【００５０】
その代わりに、これらの方法を一層エネルギー効率的にするために、プレフォームでの延伸ブロー成形段階を、プレフォーム成形段階の後、直ちに又はまもなく実施し、プレフォームをプレフォーム成形方法からの上昇した温度で維持し、そうして、他の場合には必要である加熱の少なくとも幾らかを節約することができる。このような単一ステーション延伸ブロー成形方法に於いて、プレフォームの成形並びに延伸及びブロー成形段階が、共に、典型的にカルーセル型のものである一つの機械装置で行われる。プレフォームは、射出成形又は圧縮成形の何れかによって一点で成形され、次いで（成形方法からの熱をまだ保持しながら）延伸され、容器金型内でブロー成形される。
【００５１】
プレフォームの圧縮又は射出成形タイプのために及び一段方法又は二段方法で、延伸ブロー成形方法は類似しており、同じ共通の一連の段階を含む。
【００５２】
・プレフォームの加熱−プレフォームの本体を、ネック（又は口若しくはリム）がこの温度以下であって、延伸及び吹込段階の間にプレフォームに対する支持を与えながら、延伸及び吹込段階に於いて十分に降伏する適切な熱軟化温度にまで加熱する（任意的に、成形段階からできるだけ熱く保持する）。この加熱は、任意の公知の加熱技術、例えば赤外、対流及び／又はマイクロ波加熱によって行うことができる。この加熱は、一段方法のために、プレフォーム成形方法に於いて部分的に又は完全に行うことができる。その代わりに、二段方法のために、この加熱は、一般的な形式の加熱器群を通過させてプレフォームを輸送することによって行われる。
【００５３】
・プレフォームの本体の延伸−ここで、熱軟化したプレフォームを、延伸ブロー成形装置内で、延伸手段、例えばプランジャー又はプラグによって、最終容器の長さ寸法に近づくまで物理的に延伸する。この延伸は、典型的に、約１０〜約４５０ミリメートル／秒（ｍｍ／ｓ）、好ましくは約２００ｍｍ／ｓの歪み速度で、約１３０〜約１９０℃の範囲内、好ましくは約１６０℃の温度で行われる。延伸段階に於いて、マトリックス及びゴム粒子は、ＳＢＭ製品の機械的特性に寄与する軸伸長歪みに付される。
【００５４】
・プレフォームの、延伸ブロー成形物品形状へのブロー成形−ここで、容器の内側からの流体圧力、例えば空気圧力を含む気体圧力及び任意に外側からの真空によって、プレフォームを、金型形状に一致するように造形する。ブロー成形段階では、典型的には、約３〜約２０バール、好ましくは約８〜１２バールの内部圧力、例えば空気圧が使用される。ブロー成形の間に、マトリックス及びゴム粒子は、また、ＳＢＭ製品の機械的特性に寄与する、軸歪みに対してフープ方向又は垂直内の歪みを受ける。金型温度は、典型的には、約１．５〜約１４秒の範囲内、好ましくは５秒未満、更に好ましくは２秒である冷却時間のための吹込圧力及び保持段階の間、約１５〜約４５℃、好ましくは約３０℃である。
【００５５】
・延伸ブロー成形装置からの延伸ブロー成形物品の冷却及び取り出し−ここで、造形された容器は、物理的接触及び取扱いのために冷却し、十分に固化し、ポリマー鎖の運動は凍結され、成形された容器がＳＢＭ装置から取り出される。
【００５６】
本発明に従った樹脂組成物は、また、延伸ブロー成形方法の１種として見ることができる押出シート熱成形方法（ここで、押し出されたシートがプレフォームである）に使用するために適合している。熱成形方法は、当該技術分野で公知であり、例えば、“Technology of Thermoforming”;Throne,James;Hanser Publishers、１９９６年、第１６−２９頁に教示されているような幾つかの手段で行うことができる。「ポジティブ」熱成形方法に於いて、ガス又は空気圧力が軟化したシートに適用され、次いで、このシートが泡のように延伸され、雄型が「泡」の中に入れられる。次いで、真空が適用されて、部分を雄型表面に合致させる。この熱成形方法に於いて、必要な二軸延伸／配向は、軟化したシートに適用されたガス又は空気圧力が存在するとき、主として一段で行われる。それによって、このシートは、それが、泡のようにほぼ最終部品サイズにまで延伸されるとき、二軸配向される。次いで、真空及び雄型によって、この配向を、物理的特性及び外観特性の良好なバランスのためにシートの中に凍結させて、成形段階が完結する。
【００５７】
「ネガティブ」熱成形方法に於いて、真空又は物理的プラグが熱軟化したシートに適用され、このシートをほぼ最終部品サイズにする。次いで、このシートを外側の雌型に対して成形するポジティブ空気圧又は更なる外部真空によって、配向がポリマーの中に凍結され、このシートは物品に成形される。このネガティブ熱成形は、フープ方向に於いて幾らか少ない配向で、幾らか多い軸配向を与える。
【００５８】
前記のように、十分な二軸配向の保持は、延伸ブロー成形容器に於いて壁強度を維持する上で重要である。
【００５９】
下記の群の実験は、本発明の種々の態様を例示するために提供される。これらは、他の方法で記載され、特許請求の範囲に記載されたとき、本発明を限定することを意図しない。全ての数値は近似値であり、全ての部及びパーセントは、他の方法で示さない限り重量基準である。
【００６０】
下記のモノビニリデン芳香族ポリマーを使用した。
【００６１】
【表１】
2011501778.tif 000003
【００６２】
下記の表２に示すように、樹脂を、それらの適合性について評価した。ブレンド樹脂１及び２は、上記表１中で同定されるように示したＨＩＰＳ樹脂とＧＰＰＳ樹脂とを組合せることによって製造した。下記の表２中のブレンド樹脂組成物は、２０°傾斜タンブラー内で５０ｒｐｍで２０分間ドライブレンドすることによって製造した。次いで、このブレンドを、二軸共回転スクリュー押出機内で６０ｒｐｍ及び１９０℃の溶融温度で配合した。
【００６３】
下記に示す樹脂組成物特性は、以下の試験方法に従って測定した。樹脂物理的特性を試験するための試験サンプルは、４ミリメートル（ｍｍ）厚さの引張試験片を製造するために、４１４逆秒（ｓ-1）の剪断速度及び８２８の全剪断歪みでＩＳＯ２８９７−２標準条件（２１０℃の溶融温度、射出速度３５ｍｍ／分）下でサンプルを製造するように、射出成形によって製造した。
【００６４】
ＲＰＳ−３０ミクロンチューブを有する、Coulter Beckman,Inc.からのＭｕｌｔｉｓｉｚｅｒ、３機器械を使用して測定したときの、ミクロンでのゴム粒子サイズ。
【００６５】
メガパスカル（Ｍｐａ）での曲げ弾性率−ＩＳＯ１７８（ＡＳＴＭ  Ｄ７９０と同等）に従って、３点曲げ技術を使用して測定した。
【００６６】
ノッチ付きアイゾット２３℃−ＩＳＯ１８０／１Ａに従って、キロジュール／平方メートル（ｋＪ／ｍ2）で２３℃で測定した。
【００６７】
５ｍｍ／分の歪み速度での降伏点引張強度（「ＴｓＹ」）−ＩＳＯ５２７に従って、ＭＰａで測定した。
【００６８】
５ｍｍ／分の歪み速度での破断点引張強度（「ＴｓＲ」）−ＩＳＯ５２７に従って、ＭＰａで測定した。
【００６９】
破断点伸び（「Ｅ」）−気泡及びダスト汚染を回避するために注意深く点検した、射出成形したサンプルで、ＩＳＯ５２７に従って５ｍｍ／分の歪み速度で測定した。
【００７０】
ビカーＡ（℃）−１０ニュートン重り質量を使用して、ＩＳＯ３０６Ａに従って測定した。
【００７１】
【表２】
2011501778.tif 000004
【００７２】
延伸ブロー成形方法に於いて圧縮成形したプレフォームを使用して、上記の樹脂１〜３は、主壁部分で５８ｍｍの外径、ネック部分で３６．４ｍｍの外径及びそれらの間の細くなったショルダー部分を有する、より大きい（２５０ｍＬ）ボトルに延伸ブロー成形し、樹脂３及び樹脂４は、最広壁部分で６０ｍｍの外径、ネック部分で４１ｍｍの外径及びそれらの間の細くなったショルダー部分を有する、より小さい（１００ｍＬ）ボトルに延伸ブロー成形した。プレフォームを圧縮成形するために、樹脂「ゴブ（ｇｏｂ）」又は「ペレット」の溶融温度は１９５℃であり、次いで、これを、雌ツールについて１１０℃の温度及び雄ツールについて７０℃の温度の嵌め合せ金型で、０．５秒間の圧縮時間で、圧縮成形した。ブロー成形段階に於いて、延伸速度は約５００ｍｍ／秒であり、続いて８バールの空気圧であった。次いで、これらのボトルを、下記のようなこの工業界で一般的に使用されている一連の試験を使用して、試験し、特徴付けし、ボトル試験の結果を下記の表３に示す。
【００７３】
包装効率（ｍＬ／ｇ）−水を使用して測定した、グラム容器重量当たりの容器内容物体積。
【００７４】
上面荷重（Ｎ）−１０ｍｍ／分の速度で閉じる２枚の平行な板の間で圧縮されている容器で、３ｍｍの軸変形を起こすために必要な力。
【００７５】
ニュートン／グラム（Ｎ／ｇ）での比上面荷重−容器重量で割った上面荷重（上記のようにして測定した）、単位容器重量当たりの強度値を与える。
【００７６】
臨界壁厚−ミリメートルで測定した、上面荷重試験下で破損が始まる壁位置で測定したボトル壁の厚さ。これは種々のボトル形状の間で変わり得る。プロトタイプ成形の間に、臨界壁厚さに於ける変動、特に、実験組成物３に示される故意でない減少（これは、一般的に減少した上面荷重になる）が存在した。成形方法及び臨界壁厚の均一性のより良い制御によって、規格化値（これも計算し、示した）に従って性能を反映する最適化された上面荷重結果を得ることができる。
【００７７】
規格化上面荷重−上面荷重及び臨界壁厚から計算し、ニュートン／ミリメートル（Ｎ／ｍｍ）で報告した。これは、臨界壁厚の単位当たりの上面荷重を示し、延伸ブロー成形方法に於ける樹脂の最適化した使用を表す。
【００７８】
二軸配向Ａ／Ｈ−ボトルのショルダー、中間及び底部分での、軸方向及びフープ方向に於ける配向レベル（二軸配向）の試験。この試験は、容器のショルダー、中間及び底位置から、直径２２ｍｍの円板を切り出し、予め、軸方向及びフープ方向で円板にマークを付けることによって行われる。円板を、１４５℃で５分間対流オーブン内で加熱し、フローズン−イン配向（frozen-in orientation）が緩和するとき自由に収縮させる。これは、緩和される方向配向の量に基づいて、配向した円板部分が楕円に収縮する結果になる。次いで、配向パーセントを、下記のようにして計算する。
【００７９】
［（元の寸法−最終寸法）／（元の寸法）］×１００
【００８０】
前記のように、十分な二軸配向の保持は、延伸ブロー成形容器に於いて壁強度を維持する上で重要である。
【００８１】
ネック強度試験−ボトルネックの圧縮強度は、インストロンブランド万能引張試験機を使用し、ボトルネック開口を、１０ｍｍ／分の速度で２個の側面から平行板の間で圧縮して測定する。ボトルネックは、直径に於いて５％の減少が存在するまで圧縮され、ネックで観察される某かの亀裂又は破壊破損が存在する場合、ボトルは試験に合格しない。亀裂又は破壊が存在せず、ボトルネックが５％の直径減少後に合格する場合、この試験を継続し、ボトルネックを、直径に於いて１０％減少が存在するまで更に圧縮する。観察される亀裂又は破壊が存在しない場合、この試験は合格する。
【００８２】
【表３】
2011501778.tif 000005
【００８３】
上記の表４に於いて判るように、組成物１及び２は、延伸ブロー成形ボトルに於いて、ネック強度及び靱性、ボトル壁強度並びに包装効率の良好な組合せをもたらすために十分であった樹脂特性を有していた。
【００８４】
本発明を非常に詳細に記載したが、この詳細は、例示の目的のためであり、特許請求の範囲に記載されたような発明の範囲への限定として解釈されるべきではない。数値範囲が示されているとき、値はその範囲の端点を含む。前記同定した全ての米国特許及び公開特許出願を、参照して本明細書に含める。
【手続補正書】
【提出日】平成22年6月25日(2010.6.25)
【手続補正１】
【補正対象書類名】明細書
【補正対象項目名】００８４
【補正方法】変更
【補正の内容】
【００８４】
本発明を非常に詳細に記載したが、この詳細は、例示の目的のためであり、特許請求の範囲に記載されたような発明の範囲への限定として解釈されるべきではない。数値範囲が示されているとき、値はその範囲の端点を含む。前記同定した全ての米国特許及び公開特許出願を、参照して本明細書に含める。
以下に、本発明及びその関連態様を列挙する。
態様１．延伸ブロー成形物品の形態にあるゴム改質モノビニリデン芳香族ポリマー組成物であって、
（Ａ）約１９０，０００〜約３５０，０００ｇ／モルの重量平均分子量（Ｍｗ）を有するモノビニリデン芳香族ポリマー、
（Ｂ）成分（Ａ）、（Ｂ）及び（Ｃ）の重量基準で約３．５〜約１０重量％の、グラフト化され、架橋されたゴムポリマー、
（Ｃ）成分（Ａ）、（Ｂ）及び（Ｃ）の重量基準で約５重量％以下の、任意的な可塑剤並びに
（Ｄ）任意的な非ポリマー性添加物及び安定剤
を含んでなる組成物。
態様２．前記可塑剤が、１種又はそれ以上の鉱油、１種又はそれ以上の非鉱油及び１種又はそれ以上の鉱油と１種又はそれ以上の非鉱油とのブレンドの群から選択される態様１に記載の組成物。
態様３．前記モノビニリデン芳香族ポリマーのＭｗが少なくとも約２１５，０００ｇ／モルから約２６０，０００ｇ／モル又はそれ以下までである態様１に記載の組成物。
態様４．前記モノビニリデン芳香族ポリマーが少なくとも１種のゴムポリマーの存在下で塊状、バルク又は溶液重合されたポリスチレンである態様１に記載の組成物。
態様５．前記ゴムポリマーが、１，３−ブタジエンホモポリマーゴム、１，３−ブタジエンと１種又はそれ以上の共重合性モノマーとのコポリマーゴム及びこれらの２種又はそれ以上の混合物からなる群から選択される態様１に記載の組成物。
態様６．（Ａ）約２２０，０００〜約２６０，０００ｇ／モルの重量平均分子量（Ｍｗ）を有するモノビニリデン芳香族ポリマー、
（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約３〜約４重量％の可塑剤並びに
（Ｄ）任意的な非ポリマー性添加剤及び安定剤
から本質的になる態様１に記載の組成物。
態様７．前記延伸ブロー成形物品が、射出成形されたプレフォームから延伸ブロー成形された容器である態様１に記載のゴム改質モノビニリデン芳香族ポリマー組成物。
態様８．前記延伸ブロー成形物品が圧縮成形されたプレフォームから延伸ブロー成形された容器である態様１に記載のゴム改質モノビニリデン芳香族ポリマー組成物。
態様９．前記延伸ブロー成形物品が熱成形物品である態様１に記載のゴム改質モノビニリデン芳香族ポリマー組成物。
態様１０．（Ａ）約２１５，０００〜約３５０，０００ｇ／モルの重量平均分子量（Ｍｗ）を有するモノビニリデン芳香族コポリマー、
（Ｂ）成分（Ａ）、（Ｂ）及び（Ｃ）の重量基準で約３．５〜約４０重量％の、約１．５〜約１０ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約５重量％以下の、任意的な可塑剤並びに
（Ｄ）任意的な非ポリマー性添加物及び安定剤
からなる、ゴム改質モノビニリデン芳香族ポリマー組成物。
態様１１．前記組成物が約２５〜約７０％の破断点伸び値を有する態様１０に記載のゴム改質モノビニリデン芳香族ポリマー組成物。
態様１２．前記モノビニリデン芳香族ポリマーが約２２０，０００〜約３５０，０００ｇ／モルの重量平均分子量（Ｍｗ）を有する態様１０に記載のゴム改質モノビニリデン芳香族ポリマー組成物。
態様１３．成分（Ａ）、（Ｂ）及び（Ｃ）の重量基準で約１．５〜約５重量％の可塑剤を含む態様１０に記載のゴム改質モノビニリデン芳香族ポリマー組成物。
態様１４．約３．５〜約１０重量％のゴムポリマーを含む態様１０に記載のゴム改質モノビニリデン芳香族ポリマー組成物。
態様１５．前記モノビニリデン芳香族ポリマーのＭｗが約２４０，０００〜約３００，０００ｇ／モルである態様１２に記載の組成物。
態様１６．前記モノビニリデン芳香族ポリマーが少なくとも１種のゴムポリマーの存在下で塊状、バルク又は溶液重合されたポリスチレンである態様１０に記載の組成物。
態様１７．前記ゴムポリマーが、１，３−ブタジエンホモポリマーゴム、１，３−ブタジエンと１種又はそれ以上の共重合性モノマーとのコポリマーゴム及びこれらの２種又はそれ以上の混合物からなる群から選択される態様１０に記載の組成物。
態様１８．（Ａ）約２４０，０００〜約２６０，０００ｇ／モルの重量平均分子量（Ｍｗ）を有するポリスチレン、
（Ｂ）成分（Ａ）、（Ｂ）及び（Ｃ）の重量基準で約４〜約６重量％の、約２〜約５ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で約３〜約４重量％の可塑剤並びに
（Ｄ）任意的な非ポリマー性添加剤及び安定剤
を含んでなる態様１０に記載の組成物。
態様１９．Ａ．態様１０に記載のモノビニリデン芳香族ポリマー樹脂からプレフォームを成形する工程、
Ｂ．前記プレフォームを加熱する工程、
Ｃ．前記プレフォームを延伸ブロー成形装置内で延伸する工程、
Ｄ．前記プレフォームを、延伸ブロー成形物品形状にブロー成形する工程及び
Ｅ．前記延伸ブロー成形物品を冷却し、延伸ブロー成形装置から取り出す工程
を含んでなる延伸ブロー成形物品の製造方法。
態様２０．前記プレフォームが射出成形される態様１９に記載の延伸ブロー成形物品の製造方法。
態様２１．前記プレフォームが圧縮成形される態様１９に記載の延伸ブロー成形物品の製造方法。
【手続補正２】
【補正対象書類名】特許請求の範囲
【補正対象項目名】全文
【補正方法】変更
【補正の内容】
【特許請求の範囲】
【請求項１】
延伸ブロー成形物品の形態にあるゴム改質モノビニリデン芳香族ポリマー組成物であって、
（Ａ）１９０，０００〜３５０，０００ｇ／モルの重量平均分子量（Ｍｗ）を有するモノビニリデン芳香族ポリマー、
（Ｂ）成分（Ａ）、（Ｂ）及び（Ｃ）の重量基準で３．５〜１０重量％の、グラフト化され、架橋されたゴムポリマー、
（Ｃ）成分（Ａ）、（Ｂ）及び（Ｃ）の重量基準で１．５重量％から５重量％以下の、任意的な可塑剤並びに
（Ｄ）任意的な非ポリマー性添加物及び安定剤
を含んでなる組成物。
【請求項２】
（Ａ）２１５，０００〜３５０，０００ｇ／モルの重量平均分子量（Ｍｗ）を有するモノビニリデン芳香族コポリマー、
（Ｂ）成分（Ａ）、（Ｂ）及び（Ｃ）の重量基準で３．５〜４０重量％の、１．５〜１０ミクロンの体積平均ゴム粒子サイズを有するグラフト化され、架橋された粒子の形態にあるゴムポリマー、
（Ｃ）成分（Ａ）、（Ｂ）及び（Ｃ）の重量基準で１重量％から５重量％以下の、任意的な可塑剤並びに
（Ｄ）任意的な非ポリマー性添加物及び安定剤
からなる、ゴム改質モノビニリデン芳香族ポリマー組成物。
【請求項３】
前記可塑剤が、１種又はそれ以上の鉱油、１種又はそれ以上の非鉱油及び１種又はそれ以上の鉱油と１種又はそれ以上の非鉱油とのブレンドの群から選択される請求項１又は２に記載の組成物。
【請求項４】
前記モノビニリデン芳香族ポリマーが少なくとも１種のゴムポリマーの存在下で塊状、バルク又は溶液重合されたものである請求項１又は２に記載の組成物。
【請求項５】
Ａ．請求項１又は２に記載のモノビニリデン芳香族ポリマー樹脂からプレフォームを成形する工程、
Ｂ．前記プレフォームを加熱する工程、
Ｃ．前記プレフォームを延伸ブロー成形装置内で延伸する工程、
Ｄ．前記プレフォームを、延伸ブロー成形物品形状にブロー成形する工程及び
Ｅ．前記延伸ブロー成形物品を冷却し、延伸ブロー成形装置から取り出す工程
を含んでなる延伸ブロー成形物品の製造方法。
【国際調査報告】
2011501778.tif 000006
2011501778.tif 000007
2011501778.tif 000008